(57)【要約】  本発明は、王冠の形状不良、耐圧強度不足の問題を解消する、加工性に優れた王冠用鋼板およびその製造方法、ならびに王冠用鋼板を成形してなる王冠を提供することを目的とする。  王冠用鋼板は、Ｃ：０．０００５〜０．００５０％、Ｓｉ：０．０２０％以下、Ｍｎ：０．１０〜０．６０％、Ｐ：０．０２０％以下、Ｓ：０．０２０％以下、Ａｌ：０．０１〜０．１０％、Ｎ：０．００５０％以下、Ｎｂ：０．０１０〜０．０５０％を含有し、残部はＦｅおよび不可避的不純物からなり、平均ｒ値が１．３０以上、ＹＰが４５０ＭＰａ以上６５０ＭＰａ以下である。鋼スラブを、スラブ再加熱温度が１１５０℃以上、仕上温度が８７０℃以上の熱間圧延を施したのち、巻取温度６００℃以上で巻取り、酸洗後、一次冷間圧延し、再結晶温度以上７９０℃以下の焼鈍温度で焼鈍し、その後、圧下率１０％以上５０％以下の二次冷間圧延を行うことで得られる。【特許請求の範囲】
【請求項１】
質量％で、C：0.0005〜0.0050%、Si：0.020%以下、Mn：0.10〜0.60%、P：0.020%以下、S：0.020%以下、Al：0.01〜0.10%、N：0.0050%以下、Nb:0.010〜0.050%を含有し、残部はFeおよび不可避的不純物からなり、
平均ｒ値が1.30以上、ＹＰが450MPa以上650MPa以下
である王冠用鋼板。
【請求項２】
フェライト展伸度が4.2以下である請求項１に記載の王冠用鋼板。
【請求項３】
請求項1に記載の化学成分を有する鋼スラブを、スラブ再加熱温度が1150℃以上、仕上温度が870℃以上の熱間圧延を施したのち、巻取温度600℃以上で巻取り、酸洗後、一次冷間圧延し、再結晶温度以上790℃以下の焼鈍温度で焼鈍し、その後、圧下率10%以上50%以下の二次冷間圧延を行う王冠用鋼板の製造方法。
【請求項４】
請求項1または2に記載の王冠用鋼板を成形してなる王冠。
【発明の詳細な説明】
【技術分野】
【０００１】
本発明は、ビール瓶などに用いられる、王冠成形時の形状均一性に優れる王冠用鋼板およびその製造方法ならびに王冠に関するものである。
【背景技術】
【０００２】
近年の環境負荷低減及びコストダウンの観点から、ビール瓶蓋などに使われる王冠用鋼板の薄肉化が進んでいる。一般的に、薄肉化した鋼板として以下の２種類がある。すなわち、熱間圧延、冷間圧延、焼鈍に続いて、調質圧延を行うＳＲ（Ｓｉｎｇｌｅ  Ｒｅｄｕｃｅ）材と、二次冷間圧延を行うＤＲ（Ｄｏｕｂｌｅ  Ｒｅｄｕｃｅ）材である。王冠用鋼板の場合、板厚は、0.20ｍｍ以下の需要が拡大しており、薄肉化に伴う耐圧強度低下を補う加工硬化を利用できる二次冷間圧延を実施するＤＲ材が望ましい。しかしながら、ＤＲ材は、一般的にＳＲ材に比べて硬質となるため加工性が低いといった問題がある。【０００３】
王冠成形では、成形初期で中央部がある程度絞られ、その後、外縁部がひだ形状に成形される。加工性が低い鋼板の場合、ひだ形状が不均一となる形状不良が生じることがある。ひだ形状が不均一な王冠は、瓶に打栓されても耐圧強度が得られず内容物の漏洩が生じ、蓋としての役割を果たさないといった問題がある。また、ひだ形状が均一であっても、鋼板強度が低い場合には、耐圧強度不足により王冠が外れる危険性がある。【０００４】
良好な加工性を有する鋼板としては、極低炭素ＩＦ（Interstitial Free）鋼がよく知られている。極低炭素鋼を用いたＤＲ材では、加工性向上と薄肉化の両立を志向した数多くの検討がある（例えば、特許文献１〜３）。
【先行技術文献】
【特許文献】
【０００５】
【特許文献１】特開平７−１１３３３号公報
【特許文献２】特開平５−２８７４４５号公報
【特許文献３】特開２０１０−２５５０２１号公報
【発明の概要】
【発明が解決しようとする課題】
【０００６】
しかしながら、上記従来技術を王冠に適用した場合は、いずれも王冠としての性能が確保できない問題点を抱えている。【０００７】
本発明は上記事情に鑑みなされたもので、上述した従来技術の問題を解決し、加工性に優れた王冠用鋼板およびその製造方法ならびに王冠を提供することを目的とする。
【課題を解決するための手段】
【０００８】
発明者らは、前記課題を解決するために、鋭意研究を行った。極低炭素鋼をベースに、化学成分、熱間圧延条件、冷間圧延条件（一次、二次）、連続焼鈍条件を検討し、平均ｒ値を向上させ、かつＹＰを適切な値に制御することで、王冠の形状不良率の減少と耐圧強度の確保を可能とすることを見出した。【０００９】
本発明は、以上の知見に基づきなされたもので、その要旨は以下のとおりである。
［１］質量％で、Ｃ：０．０００５〜０．００５０％、Ｓｉ：０．０２０％以下、Ｍｎ：０．１０〜０．６０％、Ｐ：０．０２０％以下、Ｓ：０．０２０％以下、Ａｌ：０．０１〜０．１０％以下、Ｎ：０．００５０％以下、Ｎｂ：０．０１０〜０．０５０％を含有し、残部はＦｅおよび不可避的不純物からなり、平均ｒ値が１．３０以上、ＹＰが４５０ＭＰａ以上６５０ＭＰａ以下である王冠用鋼板。
［２］フェライト展伸度が4.2以下である上記［１］に記載の王冠用鋼板。
［３］上記［１］に記載の化学成分を有する鋼スラブを、スラブ再加熱温度が１１５０℃以上、仕上温度が８７０℃以上の熱間圧延を施したのち、巻取温度６００℃以上で巻取り、酸洗後、一次冷間圧延し、再結晶温度以上７９０℃以下の焼鈍温度で焼鈍し、その後圧下率１０％以上５０％以下の二次冷間圧延を行う王冠用鋼板の製造方法。
［４］上記［１］または［２］に記載の王冠用鋼板を成形してなる王冠。【００１０】
なお、本発明において、成分組成の割合を示す％は全て質量％である。
【発明の効果】
【００１１】
本発明によれば、平均ｒ値が１．３０以上であり、ＹＰが４５０ＭＰａ以上６５０ＭＰａ以下である加工性に優れた王冠用鋼板が得られる。本発明の王冠用鋼板を用いることにより、ビール瓶などに用いられる王冠の形状均一性を高め、且つ十分な耐圧強度を得ることが可能となる。
【図面の簡単な説明】
【００１２】
【図１】王冠のひだ形状を示す図である。
【発明を実施するための形態】
【００１３】
以下、本発明を詳細に説明する。まず、成分組成について説明する。
［Ｃ：０．０００５〜０．００５０％］
Ｃは鋼の強度を高める元素であるが加工性を低下させる。鋼板中の固溶Ｃの量が多いと、降伏伸びが大きくなり、時効硬化や、加工時のストレッチャーストレインの原因となりやすい。そのため、連続焼鈍法を利用する本発明においては、製鋼段階においてＣの含有量を極力低く抑えるように制御する必要がある。また、残存固溶Ｃ量が増加すると、鋼板が硬質化し王冠成形初期にしわが発生しやすくなり、形状不良率が高まる。また、Ｃは再結晶集合組織に影響を及ぼす元素である。Ｃ量が少ないほど、焼鈍板の集合組織は、＜１１１＞方向が板面法線方向に平行な結晶方位群への集積が高まり、平均ｒ値が向上する。平均ｒ値が向上することで、絞り性が向上し、王冠の形状不良が改善される。以上より、Ｃ含有量は０．００５０％以下とする。より形状均一性を高めるために、０．００３５％以下が好ましく、０．００２３％以下がさらに好ましい。一方、過度の脱炭は製鋼時のコスト上昇を招くため、０．０００５％を下限とする。
【００１４】
［Ｓｉ：０．０２０％以下］、
Ｓｉは多量に添加すると、鋼板の表面処理性の劣化及び耐食性の低下を招くため、０．０２０％以下とする。
【００１５】
［Ｍｎ：０．１０〜０．６０％］、
Ｍｎは熱間脆性の防止を目的に添加される。鋼中に含まれるＳに起因する熱間延性の低下を防止する効果もある。これらの効果を得るためには、０．１０％以上の添加が必要である。一方、ＪＩＳ  Ｇ  ３３０３に規定されたとりべ分析値やアメリカ合衆国材料試験協会規格（ＡＳＴＭ  Ａ６２３Ｍ−１１）に規定されたとりべ分析値において、通常の食品容器に用いられるぶりき原板のＭｎの上限は０．６０％以下と規定されている。以上より、本発明のＭｎの上限は０．６０％以下とする。加工性の観点からは、Ｍｎは０．４５％以下が好ましい。
【００１６】
［Ｐ：０．０２０％以下］
Ｐは、多量に添加すると、鋼が硬質化し加工性が低下することに加え、耐食性の低下を引き起こす。よって、Ｐの上限は０．０２０％とする。
【００１７】
［Ｓ：０．０２０％以下］
Ｓは、鋼中でＦｅと結合してＦｅＳを形成し、鋼の熱間延性を低下させる。これを防止するため、Ｓは０．０２０％以下とする。一方、Ｓが低すぎると孔食の発生リスクが高まるため、０．００８％以上が好ましい。
【００１８】
［Ａｌ：０．０１〜０．１０％］
Ａｌは、脱酸剤として添加される元素である。また、ＮとＡｌＮを形成することにより、鋼中の固溶Ｎを減少させる効果を有する。しかし、Ａｌの含有量が０．０１％未満では、十分な脱酸効果や固溶Ｎ低減効果が得られない。一方、０．１０％を超えると、上記効果が飽和するだけでなく、アルミナなどの介在物が増加するため好ましくない。よって、Ａｌの含有量は０．０１％以上０．１０％以下の範囲とする。
【００１９】
［Ｎ：０．００５０％以下］
Ｎが増加すると、歪時効硬化により、鋼が硬質化し加工性が低下する。また、固溶Ｎを固定するために添加する元素を増やさなければならないため、コストアップにつながる。よって、Ｎの上限は０．００５０％以下とする。一方、Ｎを安定して０．００１０％未満とすることは難しく、製造コストも上昇するため、０．００１０％以上が好ましい。
【００２０】
［Ｎｂ：０．０１０〜０．０５０％］
Ｎｂは鋼板中の固溶ＣをＮｂＣとして固定し、固溶Ｃを減少させることで、平均ｒ値を向上させることが可能な元素である。平均ｒ値が高まることで、絞り性が向上し、形状不良の抑制に効果がある。Ｎｂ量が少ないと平均ｒ値を高める効果が薄れてしまうため、下限を０．０１０％とする。一方、Ｎｂ添加量が増加すると、再結晶温度が上昇するため、焼鈍後、未再結晶が生じる可能性がある。これは材質ばらつきの原因となるため、０．０５０％以下とする。
【００２１】
残部はＦｅおよび不可避的不純物とする。
【００２２】
なお、Ｃｕ、Ｎｉ、Ｃｒ、Ｍｏは、本発明の効果を損なわない範囲で含有してもよい。
ＡＳＴＭ  Ａ６２３Ｍ−１１よりＣｕは０．２％以下、Ｎｉは０．１５％以下、Ｃｒは０．１０％以下、Ｍｏは０．０５％以下とする。その他元素は０．０２％以下とする。
【００２３】
また、本発明の効果を損なわない範囲でＳｎを含有してもよい。
【００２４】
［Ｓｎ：０．００５０％未満］
Ｓｎは多量に存在すると、平均ｒ値を下げるため、０．００５０％未満が望ましい。
【００２５】
［鋼板の組織］
本発明の王冠用鋼板の組織は、再結晶組織とする。焼鈍後に未再結晶があると、材質が不均一となり機械特性にばらつきが発生するためである。但し、未再結晶面積率が5％以下であれば、材質ばらつきにほとんど影響しないため許容できる。また、再結晶組織は、フェライト相であることが好ましく、フェライト相以外の相は１．０％未満とすることが好ましい。そして、二次冷間圧延時の異方性を抑える観点から、フェライト展伸度は4.2以下が好ましい。鋼板のフェライト粒の展伸度が4.2を超えると周方向で形状均一なひだを得ることが難しい場合がある。なお、フェライト展伸度は、後述する製造方法のうち、二次冷間圧延の圧延率を５０％以下とすることにより4.2以下とすることができる。また、フェライト展伸度は、後述の実施例記載の方法により測定することができる。
【００２６】
次に本発明の加工性に優れた王冠用鋼板を得るための製造方法の一例について説明する。
上記組成を有するスラブに、スラブ再加熱温度が１１５０℃以上、仕上温度が８７０℃以上の熱間圧延を施したのち、巻取温度６００℃以上で巻取り、酸洗後、一次冷間圧延し、再結晶温度以上７９０℃以下の焼鈍温度で焼鈍し、その後、圧下率１０％以上５０％以下の二次冷間圧延を行うことで加工性に優れた王冠用鋼板が得られる。
【００２７】
［スラブ再加熱温度：１１５０℃以上］、
熱間圧延前のスラブ再加熱温度は、低すぎると、最終仕上圧延温度の確保が難しくなるため、１１５０℃以上とする。一方、加熱温度が高すぎると製品表面の欠陥や、エネルギーコストが上昇するなどの問題が発生するため、１３００℃以下とすることが好ましい。
【００２８】
［熱間圧延仕上温度：８７０℃以上］
熱間圧延仕上温度が低すぎると、鋼板表層でα粒の粗大化を招き、材質ばらつきの原因となる。よって、熱間圧延仕上温度は８７０℃以上とする。また、熱間圧延仕上温度が高すぎると熱延スケールが厚くなり、酸洗性が落ちる。よって、熱延仕上温度は９１０℃以下が好ましい。また、本発明では、NbによるIF化で固溶元素が減じられているため、仕上圧延までに炭化物等の析出処理など行う必要はない。そのため、通常の仕上圧延で圧延することができる。
【００２９】
［熱間圧延後の巻取温度：６００℃以上］
熱間圧延後の巻取温度が低すぎると、熱延形状不良が発生する。よって、熱間圧延後の巻取温度は６００℃以上とする。鋼板の均一性を考慮し、巻取温度は700℃超えが好ましい。一方、巻取温度が高すぎると、熱延スケールが厚くなり、酸洗性が落ちるため、熱間圧延後の巻取温度は７３０℃以下が好ましい。
【００３０】
酸洗条件は表層スケールが除去できればよく、特に条件は規定しない。通常行われる方法により、酸洗することができる。なお、スケール除去方法として酸洗を例示したが、スケールが除去できれば酸洗以外の方法を用いてもよい。例えば、機械的な除去などでもよい。
【００３１】
［一次冷間圧延の圧下率：８６〜８９％（好適条件）］
一次冷間圧延の圧下率は、高すぎると、圧延時に、圧延ロールに過大な荷重がかかり、設備に大きな負荷となる。一方、低すぎると、その分熱延鋼板を薄く製造しなければならないため、材質制御が困難となる。よって、一次冷間圧延の圧下率は８６〜８９％が好ましい。
【００３２】
［焼鈍温度：再結晶温度以上７９０℃以下］
焼鈍方法は、材質の均一性と生産性の観点から連続焼鈍法が好ましい。連続焼鈍における焼鈍温度は、再結晶温度以上であることが必須である。しかし、焼鈍温度が高すぎると結晶粒が粗大化し、鋼板強度が低下し、本発明規定の範囲のＹＰが得られない可能性がある。また、薄物材では、炉内破断やバックリングの発生の危険が大きくなる。このため、焼鈍温度は、７９０℃以下とする。焼鈍時の均熱時間は生産性の観点から１０秒以上９０秒以下とすることが好ましい。
【００３３】
［二次冷間圧延の圧下率：１０％以上５０％以下］
焼鈍後、鋼板の薄肉化と強度増加をはかるため、二次冷間圧延を行う。二次冷間圧延は本発明において特に重要な製造条件である。圧下率が５０％を超えると、鋼板が過度に硬質化し、加工性が低下する。また、平均ｒ値の低下、Δｒ値の増加を引き起こす。よって、二次冷間圧延の圧下率は５０％以下とする。一方、耐圧強度確保のため、１０％以上の圧下率で二次圧延する。さらに耐圧強度を確保するためには、圧下率は30％超えが好ましい。
【００３４】
上記のようにして得た冷延鋼板は、王冠に成形される前に、下記表面処理を施すことが好ましい。下記の表面処理を施した鋼板も本発明の王冠用鋼板である。
【００３５】
［表面処理］
上記二次冷間圧延後の鋼板の鋼板表面に、各種表面処理を施してもよい。例えば電気めっき等の一般的なめっき方法により、錫めっき、クロムめっきおよびニッケルめっきのいずれか１種以上のめっきを形成する方法があげられる。
なお、めっき等の表面処理の膜厚は、板厚に関して十分に小さいので、王冠用鋼板の機械特性への影響は無視できるレベルである。
【００３６】
次に、本発明の王冠用鋼板の材質特性について説明する。
【００３７】
［平均ｒ値：１．３０以上］
王冠の形状不良は、王冠成形初期段階の絞り成形に伴うしわの発生が原因である。そこで、しわの発生を回避するために、絞り性を高めること、つまり高平均ｒ値を志向する必要がある。平均ｒ値が低いと、絞り性が低く、王冠成形初期段階でしわが発生し形状不良が発生するため、平均ｒ値は１．３０以上とする。成形初期の絞り性向上のため、平均ｒ値１．４０以上が望ましい。また、平均ｒ値２．００が現実的な上限である。
【００３８】
［｜Δｒ｜≦０．５（好適条件）］  
王冠を成形する上で周方向に対して均一にひだを成形するため｜Δｒ｜≦０．５が好ましい。さらに好ましくは、｜Δｒ｜≦０．４であり、より好ましくは、｜Δｒ｜≦０．３である。Δｒ（面内異方性）の測定はＪＩＳ  Ｚ  ２２５４  附属書ＪＡに規定される固有振動法を用いることができる。すなわち、圧延方向に対して０°、４５°および９０°方向の鋼板の共振周波数を測定し、ヤング率の異方性ΔＥを算出し、ΔｒとΔＥの相関を示す実験式からΔｒ値を算出する。
【００３９】
［ＹＰ：４５０ＭＰａ以上６５０ＭＰａ以下］
容器の耐圧強度は、蓋材のＹＰと比例関係にある。鋼板の強度が不足すると十分な耐圧強度が得られないため、ＹＰの下限を４５０ＭＰａとする。また、ＹＰが高すぎると、王冠ひだ部分の周方向の圧縮応力が高まり、王冠成形初期で臨界座屈応力を上回るため、しわが発生しやすくなる。このような形状不良を防ぐため、上限は６５０ＭＰａとする。引張試験は、ＪＩＳ  Ｚ  ２２４１に準拠し、ＪＩＳ５号サイズの引張試験片を用いて行なう。引張方向は圧延方向（Ｌ方向）とする。
【００４０】
［板厚：０．１３ｍｍ以上０．１８ｍｍ以下（好適条件）］  
容器の耐圧強度は蓋材の板厚の二乗に比例する。板厚が薄すぎると、耐圧強度が低下し、蓋としての役割を果たさなくなる。よって、板厚は０．１３ｍｍ以上が好ましく、０．１６ｍｍ以上がさらに好ましい。一方、王冠用鋼板の薄肉化による省資源化、環境負荷の低減、素材コスト低減の観点から、鋼板の板厚は現状の王冠用鋼板の板厚である０．２２ｍｍよりも薄くすることが好ましい。このような効果を得るため、好ましくは、板厚は０．１８ｍｍ以下である。
【００４１】
以上により、本発明の加工性に優れた王冠用鋼板が得られる。
【００４２】
さらに、本発明の王冠用鋼板を成形することで、形状均一性に優れ、且つ十分な耐圧強度を有した王冠が得られる。王冠とは飲料用瓶などに用いられる蓋材であり、王冠側面にひだ状の突起を備え（一般的にひだの個数は２１個）、ひだ状の溝を瓶などの飲み口にかしめることで内容物を密閉する。王冠蓋の内面には密封性を高めるためにパッキンを備えている。パッキンの素材には、コルクシート、PVC（ポリ塩化ビニル）,PE（ポリエチレン）などが用いられる。
【実施例１】
【００４３】
表１に示す成分組成を含有し、残部がＦｅおよび不可避的不純物からなる鋼を溶製し、鋼スラブを得た。ここでＳｎ量は、すべての水準で０．００５０％未満であることを確認している。得られた鋼スラブを表２に示す温度にて再加熱した後、表２に示す仕上げ圧延温度、巻取温度で熱間圧延を行った。次いで、酸洗後、表２に示す圧下率で一次冷間圧延して、得られた薄鋼板を、連続焼鈍炉にて表２に示す焼鈍温度（再結晶温度）で焼鈍を行い、表２に示す圧下率で二次冷間圧延を行い、表２に示す最終仕上板厚の薄鋼板を製造した。【００４４】
【表１】
2015129191.tif 000002
【００４５】
【表２】
2015129191.tif 000003
【００４６】
上記製造方法により得られた鋼板に対して、組織観察を行った。
組織観察は「JIS G 0551」 に準拠し、ナイタールによりフェライト粒を現出させ、光学顕微鏡を用いて400倍で撮影して行なった。未再結晶の有無は、光学顕微鏡により目視で確認し、再結晶に至っていない結晶粒を未再結晶と判断した。また、光学顕微鏡を用いて撮影した写真を画像処理して、未再結晶部と再結晶完了部を区別することで未再結晶粒の面積率を算出し、未再結晶０％を◎、未再結晶０％超５％以下を○、未再結晶５％超を×とした。フェライト粒の展伸度は、「JIS G 0202」に示される手法で算出した。
上記製造方法により得られた鋼板に、表面処理としてクロム（ティンフリー）めっきを施した後、塗装（焼付け処理条件：２１０℃で２０分の熱処理）をし、王冠の形状にプレス加工した。下記試験条件で機械的特性と成形性について調査した。
平均ｒ値（平均塑性ひずみ比）は、ＪＩＳ  Ｚ  ２２５４  附属書ＪＡに規定される固有振動法を用いた。すなわち、圧延方向に対して０°、４５°および９０°方向の鋼板の共振周波数、平均ヤング率を求め、平均ｒ値を算出した。Δｒ（面内異方性）は、ＪＩＳ  Ｚ  ２２５４  附属書ＪＡに規定される固有振動法を用いた。すなわち、圧延方向に対して０°、４５°および９０°方向の鋼板の共振周波数を測定し、ヤング率の異方性ΔＥを算出し、ΔｒとΔＥの相関を示す実験式からΔｒ値を算出した。
ＹＰ測定のための引張試験は、ＪＩＳ  Ｚ  ２２４１に準拠し、ＪＩＳ５号サイズの引張試験片を用いて行なった。引張方向は圧延方向（Ｌ方向）とした。
また、王冠を成形し、王冠のひだ形状の均一性を評価した。王冠成形時に破断したものは不合格（表３において「×」）とし、破断なく成形できたものは、王冠の各ひだの長さ（図１中のＬ）を測定し、Ｌ値の標準偏差σを０．１以下のものを合格（表３において「○」）とし、Ｌ値の標準偏差σが０．１を超えるものも不合格（表３において「×」）とした。
また、耐圧性（耐圧強度）は、ＪＩＳ  Ｓ  ９０１７に準じて、瓶に王冠を打栓後に耐圧試験を行い、１１５ＰＳＩ以上のものを合格（表３において「○」）とし、１１５ＰＳＩ未満のものを不合格（表３において「×」）とした。
結果を表３に示す。なお、形状均一性に劣る王冠は、瓶に打栓が不可能なため、耐圧試験は行っていない。【００４７】
【表３】
2015129191.tif 000004
【００４８】
表３より、本発明例は、平均ｒ値が１．３０以上、ＹＰが４５０MPa以上６５０MPa以下であり、材質ばらつきの原因となり得る未再結晶も存在せず、形状均一性と耐圧性に優れることがわかる。【００４９】
一方、比較例は、形状均一性、耐圧性のいずれか一つ以上が劣っているか、材質ばらつきの原因となり得る面積率５％超えの未再結晶が存在している。
【符号の説明】
【００５０】
１：王冠上面
２：ひだ部分
Ｌ：ひだの高さ
【図１】
2015129191.tif 000005
【手続補正書】
【提出日】平成28年11月15日(2016.11.15)
【手続補正１】
【補正対象書類名】特許請求の範囲
【補正対象項目名】全文
【補正方法】変更
【補正の内容】
【特許請求の範囲】
【請求項１】
質量％で、C：0.0005〜0.0050%、Si：0.020%以下、Mn：0.10〜0.45%、P：0.020%以下、S：0.020%以下、Al：0.01〜0.10%、N：0.0050%以下、Nb:0.010〜0.050%を含有し、残部はFeおよび不可避的不純物からなり、フェライト展伸度が4.2以下であり、
平均ｒ値が1.30以上、ＹＰが450MPa以上650MPa以下
である王冠用鋼板。
【請求項２】
請求項1に記載の王冠用鋼板の製造方法であって、鋼スラブを、スラブ再加熱温度が1150℃以上、仕上温度が870℃以上の熱間圧延を施したのち、巻取温度600℃以上で巻取り、酸洗後、一次冷間圧延し、再結晶温度以上790℃以下の焼鈍温度で焼鈍し、その後、圧下率10%以上50%以下の二次冷間圧延を行う王冠用鋼板の製造方法。
【請求項３】
請求項1に記載の王冠用鋼板を成形してなる王冠。
【国際調査報告】
2015129191.tif 000006
2015129191.tif 000007
2015129191.tif 000008
2015129191.tif 000009